(57)【要約】      （修正有）【課題】合成紙に対する密着性及び薄膜硬化性に優れ、塗膜から発生する臭気が非常に低臭である活性エネルギー線硬化型インクジェットインクに適用できる活性エネルギー線硬化性組成物を提供する。【解決手段】一般式（１）で表される重合性化合物を該組成物の総質量に対し２０質量％〜５０質量％含み、且つトリメチロールプロパントリ（メタ）アクリレートを該組成物の総質量に対し１５質量％未満含み、一般式（２）で表される光重合開始剤を含有する活性エネルギー線硬化性組成物。2015000878.tif 000026（１）2015000878.tif 000027（２）【選択図】なし【特許請求の範囲】
【請求項１】
一般式（１）で表される重合性化合物と、トリメチロールプロパントリ（メタ）アクリレートを含み、更に、一般式（２）で表される光重合開始剤を含有する活性エネルギー線硬化性組成物であって、
前記一般式（１）で表される重合性化合物を該組成物の総質量に対し２０質量％〜５０質量％含み、且つトリメチロールプロパントリ（メタ）アクリレートを該組成物の総質量に対し１５質量％未満含むことを特徴とする活性エネルギー線硬化性組成物。
【化１】
2015000878.tif 000017
（１）
（式（１）中、Ｒ１は水素原子又はメチル基を表し、Ｒ２は炭素原子数２〜２０の有機残基を表し、Ｒ３は水素原子又は炭素原子数１〜１１の有機残基を表す。）
【化２】
2015000878.tif 000018
（２）
（式（２）中、Ｒ７、Ｒ８およびＲ９はそれぞれ独立して水素原子、炭素原子数１〜６のアルキル基、炭素原子数１〜６ののアルコキシ基、ハロゲン原子、シアノ基、フェニル基、ニトロ基、−ＳＣＨ３、−Ｏ−ＣＯ−Ｒ１１、−ＣＯ−Ｏ−Ｒ１１または−ＣＯ−Ｒ１１（ここでＲ１１は炭素原子数１〜４のアルキル基を表す。）を表し、Ｒ１０は炭素原子数１〜１０のアルキル基、または一般式（３）で表される基を表す。）
【化３】
2015000878.tif 000019
（３）
（式（３）中、Ｒ１２、Ｒ１３、Ｒ１４、Ｒ１５およびＲ１６はそれぞれ独立して水素原子、炭素原子数１〜１２のアルキル基、炭素原子数１〜６のアルコキシル基、ハロゲン原子、シアノ基、フェニル基、ニトロ基、−ＳＣＨ３、−Ｏ−ＣＯ−Ｒ１７ 、−ＣＯ−Ｏ−Ｒ１７または−ＣＯ−Ｒ１７（ここでＲ１７ は炭素原子数１〜４のアルキル基を表す。）を表す。）
【請求項２】
一般式（４）で表される光重合開始剤及び／または一般式（５）で表される光重合開始剤を含有する請求項１に記載の活性エネルギー線硬化性組成物。
【化４】
2015000878.tif 000020
（４）
（式（４）中、Ｒ１８〜Ｒ３０はそれぞれ独立して水素または炭素原子数１〜１２のアルキル基、環状脂肪族炭化水素基、フェニル基、炭素原子数１〜１２のアルコキシ基を表す。）
【化５】
2015000878.tif 000021
（５）
（式（５）中、Ｒ３１〜Ｒ４１はそれぞれ独立して水素または炭素原子数１〜１２のアルキル基、環状脂肪族炭化水素基、フェニル基、炭素原子数１〜１２のアルコキシ基を表す。）
【請求項３】
一般式（６）で表される光重合開始剤を更に含有する請求項２に記載の活性エネルギー線硬化性組成物。
【化６】
2015000878.tif 000022
（６）
（式（６）中、Ｘは水素原子、−ＯＣＨ２ＣＨ２ＯＨまたは一般式（７）で表される基を表す。）
【化７】
2015000878.tif 000023
（７）
一般式（７）中、Ｙは−ＣＨ２−、−ＣＨ（ＣＨ３）−、−Ｏ−、−Ｓ−を表し、Ｒ４２、Ｒ４３は水素原子またはメチル基を表し、Ｒ４４〜Ｒ４５は水素原子または式（８）で表される基を表す。また、ｌ、ｍ、ｎ、ｏは０〜１の整数を表し、ｐは０もしくは０より大きい整数を表す。）
【化８】
2015000878.tif 000024
（８）
【請求項４】
一般式（９）で表される光重合開始剤を更に含有する請求項３に記載の活性エネルギー線硬化性組成物。
【化９】
2015000878.tif 000025
（９）
（式（９）中、Ｒ４６〜Ｒ５３はそれぞれ独立して、水素原子、アルキル基、ハロゲン原子、ヒドロキシ基、シアノ基、ニトロ基、アミノ基、アルキルチオ基、アルキルアミノ基（一置換及び二置換の場合を含む。）アルコキシ基、アルコキシカルボニル基、アシルオキシ基、アシル基、カルボキシ基又はスルホ基を表す。）
【請求項５】
請求項１〜４のいずれかに記載の活性エネルギー線硬化性組成物を硬化させた硬化物。
【請求項６】
請求項１〜４のいずれかに記載の活性エネルギー線硬化性組成物を使用することを特徴とするインクジェット記録用インク組成物。
【発明の詳細な説明】
【技術分野】
【０００１】
本発明は、活性エネルギー線硬化性組成物及びそれを使用したインクジェット記録用インク組成物に関する。
【背景技術】
【０００２】
従来、紙などの被記録媒体に、画像データ信号に基づき画像を形成する記録方法として、種々の方式が利用されてきた。このうち、インクジェット方式は、安価な装置で、必要とされる画像部のみにインクを吐出し被記録媒体上に直接画像形成を行うため、インクを効率よく使用でき、ランニングコストが安い。さらに、インクジェット方式は騒音が小さいため、記録方法として優れている。
【０００３】
近年、耐水性、耐溶剤性、及び耐擦過性などに優れた印字を被記録媒体の表面に形成するため、インクジェット方式の記録方法において、紫外線を照射すると硬化する紫外線硬化型インクジェット用インク組成物が使用されている。
【０００４】
例えば、特許文献１には、重合性化合物として、アクリル酸２−（ビニロキシエトキシ）エチルと、１分子あたり５つ以上のアクロイル基を有する化合物と、芳香環骨格を有する単官能モノマーを組み合わせた紫外線硬化型インクジェット用インク組成物が開示されている。
【０００５】
例えば、特許文献２には、全重合性化合物に対する重量％が、少なくとも２５重量％であるアクリル酸２−（ビニロキシエトキシ）エチルと全重合性化合物に対する重量％が少なくとも１５重量％の少なくともアクリロイル基を３つ持つ重合性化合物と３級アミノ基をもつ光重合開始剤と全インクジェット組成物に対する重量％が０〜３重量％のイソプロピルチオキサントンを含むインクジェットインク組成物が開示されている。
【０００６】
しかしながら、これらの組成を適用したインクジェットインクは、合成紙に対する密着性、薄膜硬化性及び硬化物の臭気に対し改善の余地がある。
【先行技術文献】
【特許文献】
【０００７】
【特許文献１】特開２０１２−１２６８８５号公報
【特許文献２】ＷＯ０９／０５３３７６号公報
【発明の概要】
【発明が解決しようとする課題】
【０００８】
本発明の課題は、合成紙に対する密着性及び薄膜硬化性に優れ、塗膜から発生する臭気が非常に低臭である活性エネルギー線硬化型インクジェットインクに適用できる活性エネルギー線硬化性組成物を提供することにある。
【課題を解決するための手段】
【０００９】
本発明者らは、光重合性化合物として（メタ）アクリロイル基とビニルエーテル基とを有する重合性化合物とトリメチロールプロパントリ（メタ）アクリレートと特定構造の光重合開始剤とを併用することで、上記課題を解決した。
【００１０】
即ち本発明は、一般式（１）で表される重合性化合物と、トリメチロールプロパントリ（メタ）アクリレートを含み、更に、一般式（２）で表される光重合開始剤を含有する活性エネルギー線硬化性組成物であって、前記一般式（１）で表される重合性化合物を該組成物の総質量に対し２０質量％〜５０質量％含み、且つトリメチロールプロパントリ（メタ）アクリレートを該組成物の総質量に対し１５質量％未満含む活性エネルギー線硬化性組成物を提供する。
【００１１】
【化１】
2015000878.tif 000002
（１）
【００１２】
（式（１）中、Ｒ１は水素原子又はメチル基を表し、Ｒ２は炭素原子数２〜２０の有機残基を表し、Ｒ３は水素原子又は炭素原子数１〜１１の有機残基を表す。）
【００１３】
【化２】
2015000878.tif 000003
（２）
【００１４】
（式（２）中、Ｒ７、Ｒ８およびＲ９はそれぞれ独立して水素原子、炭素原子数１〜６のアルキル基、炭素原子数１〜６ののアルコキシ基、ハロゲン原子、シアノ基、フェニル基、ニトロ基、−ＳＣＨ３、−Ｏ−ＣＯ−Ｒ１１、−ＣＯ−Ｏ−Ｒ１１または−ＣＯ−Ｒ１１（ここでＲ１１は炭素原子数１〜４のアルキル基を表す。）を表し、Ｒ１０は炭素原子数１〜１０のアルキル基、または一般式（３）で表される基を表す。）
【００１５】
【化３】
2015000878.tif 000004
（３）
【００１６】
（式（３）中、Ｒ１２、Ｒ１３、Ｒ１４、Ｒ１５およびＲ１６はそれぞれ独立して水素原子、炭素原子数１〜１２のアルキル基、炭素原子数１〜６のアルコキシル基、ハロゲン原子、シアノ基、フェニル基、ニトロ基、−ＳＣＨ３、−Ｏ−ＣＯ−Ｒ１７ 、−ＣＯ−Ｏ−Ｒ１７または−ＣＯ−Ｒ１７（ここでＲ１７ は炭素原子数１〜４のアルキル基を表す。）を表す。）
【００１７】
また本発明は、前記記載の活性エネルギー線硬化性組成物を硬化させた硬化物を提供する。
【００１８】
また本発明は、前記活性エネルギー線硬化性組成物を使用するインクジェット記録用インク組成物を提供する。
【発明の効果】
【００１９】
本発明の活性エネルギー線硬化性組成物を使用することで、合成紙に対する密着性及び薄膜硬化性に優れ、塗膜から発生する臭気が非常に低臭である活性エネルギー線硬化型インクジェットインクを提供できる。
【発明を実施するための形態】
【００２０】
本発明の活性エネルギー線硬化性組成物は、一般式（１）で表される重合性化合物、トリメチロールプロパントリ（メタ）アクリレート、及び一般式（３）で表される光重合開始剤を必須成分として使用する。
【００２１】
（一般式（１）で表される重合性化合物）
前記一般式（１）において、Ｒ１は水素原子又はメチル基を表し、Ｒ２は炭素原子数２〜２０の有機残基を表し、Ｒ３は水素原子又は炭素原子数１〜１１の有機残基を表す。
Ｒ２は具体的には、炭素原子数２〜２０の直鎖状、分枝状又は環状のアルキレン基、構造中にエーテル結合及び/又はエステル結合により酸素原子を有する炭素原子数２〜２０のアルキレン基、炭素原子数６〜１１の置換されていてもよい芳香族等を表す。中でも、炭素原子数２〜６のアルキレン基、構造中にエーテル結合により酸素原子を有する炭素原子数２〜９のアルキレン基が好ましい。
またＲ３で示される炭素原子数１〜１１の有機残基の具体例としては、炭素原子数１〜１０の直鎖状、分枝状又は環状のアルキル基、炭素原子数６〜１１の置換されてもよい芳香族基等を表す。中でも炭素原子数１〜２のアルキル基、炭素原子数６〜８の芳香族基が好ましい。
【００２２】
中でも、（メタ）アクリル酸２−（２−ビニロキシエトキシ）エチルを使用することが好ましい。（メタ）アクリル酸２−（２−ビニロキシエトキシ）エチルの市販品としては、株式会社日本触媒製のＶＥＥＡ、ＶＥＥＭ等があげられる。
【００２３】
（メタ）アクリル酸２−（２−ビニロキシエトキシ）エチルの含有量は、活性エネルギー線硬化性組成物の総質量に対し、２０〜５０質量％であり、より好ましくは、３０〜５０質量％の範囲である。含有量が上記範囲内であると、合成紙との密着性や硬化性が良好になり、その結果、硬化塗膜から発せられる臭気も低減する。また、２０質量％未満では十分な合成紙密着性が得られなかったり、十分な硬化性が得られなかったり、インク塗膜から発せられる臭気が強くなったりする。
【００２４】
（トリメチロールプロパントリ（メタ）アクリレート）
本発明で使用するトリメチロールプロパントリ（メタ）アクリレートは、「トリメチロールプロパントリ（メタ）アクリレート」と称して市販されているものをいずれも使用することができる。
トリメチロールプロパントリ（メタ）アクリレートの市販品としては、サートマー社製のＳＲ３５１、ＳＲ３５０、東亜合成株式会社製のアロニックスＭ−３０９、ダイセルサイテック株式会社のＴＭＰＴＡ、ＭＩＷＯＮ社製のＭｉｒａｍｅｒ Ｍ−３００、新中村化学工業株式会社製のＡ−ＴＭＰＴ、ＴＭＰＴ、共栄社化学株式会社製のライトアクリレートＴＭＰ−Ａ、大阪有機化学工業株式会社製のＶ＃２９５、第一工業製薬株式会社製のニューフロンティアＴＭＰＴ等があげられる。
【００２５】
トリメチロールプロパントリ（メタ）アクリレートの含有量は、活性エネルギー線硬化性組成物の全質量に対し、１５質量％未満であり、より好ましくは、活性エネルギー線硬化性組成物の全質量に対し、３〜１１質量％の範囲である。含有量が上記範囲内であると、合成紙に対する密着性や硬化塗膜の耐擦過性が良好となる。トリメチロールプロパントリ（メタ）アクリレートの含有量が３質量％未満であると、硬化性や硬化塗膜の耐擦過性が悪化し、１５質量％以上になると、硬化塗膜の架橋密度が増加するため、合成紙に対する密着性が悪化する。
【００２６】
（他の重合性化合物）
本発明においては、前記（メタ）アクリル酸２−（２−ビニロキシエトキシ）エチルとトリメチロールプロパントリ（メタ）アクリレートを併用すること以外は特に限定なく、本発明の効果を損なわない範囲で公知の重合性化合物を併用することができる。
【００２７】
例えば、重合性化合物のうち、重合性モノマーと称される低分子モノマーとしては、例えばメチルアクリレート、エチルアクリレート、ブチルアクリレート、２−エチルヘキシルアクリレート等の（メタ）アクリル酸アルキルエステル類；２−ヒドロキシエチルアクリレート、２−ヒドロキシプロピルアクリレート等のヒドロキシアルキル（メタ）アクリレート類；ブトキシエチルアクリレート、メトキシブチル（メタ）アクリレート等のアルコキシアルキル（メタ）アクリレート類；ポリエチレングリコールモノ（メタ）アクリレート、メトキシジエチレングリコール（メタ）アクリレート、フェノキシポリエチレングリコール（メタ）アクリレート、ポリプロピレングリコールモノ（メタ）アクリレート、メトキシポリプロピレングリコール（メタ）アクリレート、ノニルフェノキシポリプロピレングリコール（メタ）アクリレート等のポリアルキレングリコール（メタ）アクリレート類；シクロヘキシル（メタ）アクリレート、ジシクロペンタジエニル（メタ）アクリレート、イソボルニル（メタ）アクリレート等のシクロアルキル（メタ）アクリレート類；
【００２８】
ベンジル（メタ）アクリレート、２−ヒドロキシエチル（メタ）アクリロイルフォスフェート、テトラヒドロフルフリル（メタ）アクリレート、ジエチルアミノエチル（メタ）アクリレート、ジメチルアミノメチル（メタ）アクリレート等の（メタ）アクリレート類；ジアセトン（メタ）アクリルアミド、アクリロイルモルホリン等の（メタ）アクリルアミド類；クロトン酸メチル、ケイ皮酸メチル、イタコン酸ジメチル、マレイン酸ジメチル、フマル酸ジメチル等の不飽和カルボン酸エステル類；（メタ）アクリロニトリル、クロトン酸ニトリル、マレイン酸ジニトリル等の不飽和ニトリル類；酢酸ビニル、プロピオン酸ビニル等のカルボン酸ビニルエステル類；エチルビニルエーテル、イソブチルビニルエーテル、２−エチルヘキシルビニルエーテル、シクロヘキシルビニルエーテル等のアルキルビニルエーテル類およびシクロアルキルビニルエーテル類；２−ヒドロキシエチルビニルエーテル、３−ヒドロキシプロピルビニルエーテル等の水酸基含有ビニルエーテル類；２−ヒドロキシエチルアリルエーテル、４−ヒドロキシブチルアリルエーテル等の水酸基含有アリルエーテル類；Ｎ−ビニル−２−ピロリドン、Ｎ−ビニルカプロラクタム、Ｎ−ビニルアセトアミド等のＮ−ビニルラクタム類およびＮ−ビニルアルキルアミド類等があげられる。 
【００２９】
多官能（メタ）アクリレートとしては、例えば、エチレングリコールジ（メタ）アクリレート、ジエチレングリコールジ（メタ）アクリレート、トリエチレングリコールジ（メタ）アクリレート、ポリエチレングリコールジ（メタ）アクリレート、ジプロピレングリコールジ（メタ）アクリレート、トリプロピレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、３−メチル−１, ５−ペンタンジオールジアクリレート、ネオペンチルグリコールジ（メタ）アクリレート等のアルキレングリコールジ（メタ）アクリレート類；トリメチロールプロパンジ（メタ）アクリレート、ジトリメチロールプロパンテトラ（メタ）アクリレート、トリメチロールプロパントリヒドロキシエチルトリ（メタ）アクリレート、グリセリントリ（メタ）アクリレート、ペンタエリスリトールテトラ（メタ）アクリレート、ジペンタエリスリトールヘキサ（メタ）アクリレート、ヒドロキシピバリン酸ネオペンチルグリコールジ（メタ）アクリレート等の多価アルコールのポリ（メタ）アクリレート類；
【００３０】
イソシアヌレートトリ（メタ）アクリレート、トリス（２−ヒドロキシエチル）イソシアヌレートジ（メタ）アクリレート、トリス（２−ヒドロキシエチル）イソシアヌレートトリ（メタ）アクリレート等のイソシアヌレートのポリ（メタ）アクリレート類；トリシクロデカンジイルジメチルジ（メタ）アクリレート等のシクロアルカンのポリ（メタ）アクリレート類；ビスフェノールＡのエチレンオキサイド付加物のジ（メタ）アクリレート、ビスフェノールＡのプロピレンオキサイド付加物のジ（メタ）アクリレート、ビスフェノールＡのアルキレンオキサイド付加物のジ（メタ）アクリレート、水添ビスフェノールＡのエチレンオキサイド付加物のジ（メタ）アクリレート、水添ビスフェノールＡのプロピレンオキサイド付加物のジ（メタ）アクリレート、水添ビスフェノールＡのアルキレンオキサイド付加物のジ（メタ）アクリレート、ビスフェノールＡジグリシジルエーテルと（メタ）アクリル酸から得られる（メタ）アクリレート等のビスフェノールＡの（メタ）アクリレート誘導体；トリエチレングリコールジビニルエーテル等のアルキレングリコールのジビニルエーテル類等である。これらは２種類以上併用して用いることができる。
【００３１】
また、低粘度を所望されない用途においては、分子量の高い（メタ）アクリレートオリゴマー等の重合性オリゴマーを使用することもできる。重合性オリゴマーとしては、ポリウレタン（メタ）アクリレート、ポリエステル（メタ）アクリレート、ポリアクリル（メタ）アクリレート、エポキシ（メタ）アクリレート、ポリアルキレングリコールポリ（メタ）アクリレート、ポリエーテル（メタ）アクリレート等が挙げられ、２種類以上併用して用いることができる。
【００３２】
これらの中でも、低分子モノマーとしては、フェノキシポリエチレングリコール（メタ）アクリレートを使用すると、顔料の分散安定性が良好となるため好ましく、中でも、フェノキシエチルアクリレートを使用すると、顔料の分散安定性、硬化性が良好となり、さらに、組成物の粘度を好適に下げることができるため、さらに好ましい。また、多官能モノマーとしては、ジプロピレングリコールジ（メタ）アクリレート及び／または、３−メチル−１，５−ペンタンジオールジアクリレートを使用すると、硬化性を損なわずに、組成物の粘度を好適に下げることができ、硬化物の耐擦性も向上するので好ましい。
【００３３】
（光重合開始剤）
本発明においては、前記（メタ）アクリル酸２−（２−ビニロキシエトキシ）エチル、トリメチロールプロパントリ（メタ）アクリレート及び光重合開始剤として、前記一般式（２）で表される光重合開始剤を含有することが特徴である。
【００３４】
【化４】
2015000878.tif 000005
（２）
【００３５】
（式（２）中、Ｒ７、Ｒ８およびＲ９はそれぞれ独立して水素原子、炭素原子数１〜６のアルキル基、炭素原子数１〜６ののアルコキシ基、ハロゲン原子、シアノ基、フェニル基、ニトロ基、−ＳＣＨ３、−Ｏ−ＣＯ−Ｒ１１、−ＣＯ−Ｏ−Ｒ１１または−ＣＯ−Ｒ１１（ここでＲ１１は炭素原子数１〜４のアルキル基を表す。）を表し、Ｒ１０は炭素原子数１〜１０のアルキル基、または一般式（３）で表される基を表す。）
【００３６】
【化５】
2015000878.tif 000006
（３）
【００３７】
（式（３）中、Ｒ１２、Ｒ１３、Ｒ１４、Ｒ１５およびＲ１６はそれぞれ独立して水素原子、炭素原子数１〜１２のアルキル基、炭素原子数１〜６のアルコキシル基、ハロゲン原子、シアノ基、フェニル基、ニトロ基、−ＳＣＨ３、−Ｏ−ＣＯ−Ｒ１７ 、−ＣＯ−Ｏ−Ｒ１７または−ＣＯ−Ｒ１７（ここでＲ１７ は炭素原子数１〜４のアルキル基を表す。）を表す。）
【００３８】
さらに、一般式（４）で表される光重合開始剤及び／または一般式（５）で表される光重合開始剤を併用することが好ましい。
【００３９】
【化６】
2015000878.tif 000007
（４）
【００４０】
（式（４）中、Ｒ１８〜Ｒ３０はそれぞれ独立して水素または炭素原子数１〜１２のアルキル基、環状脂肪族炭化水素基、フェニル基、炭素原子数１〜１２のアルコキシ基を表す。）
【００４１】
【化７】
2015000878.tif 000008
（５）
【００４２】
（式（５）中、Ｒ３１〜Ｒ４１はそれぞれ独立して水素または炭素原子数１〜１２のアルキル基、環状脂肪族炭化水素基、フェニル基、炭素原子数１〜１２のアルコキシ基を表す。）
【００４３】
前記一般式（６）で表される光重合開始剤及び前記一般式（９）で表される光重合開始剤も併用することがさらに好ましい。
【００４４】
【化８】
2015000878.tif 000009
（６）
【００４５】
（式（６）中、Ｘは水素原子、−ＯＣＨ２ＣＨ２ＯＨまたは一般式（７）で表される基を表す。）
【００４６】
【化９】
2015000878.tif 000010
（７）
【００４７】
一般式（７）中、Ｙは−ＣＨ２−、−ＣＨ（ＣＨ３）−、−Ｏ−、−Ｓ−を表し、Ｒ４２、Ｒ４３は水素原子またはメチル基を表し、Ｒ４４〜Ｒ４５は水素原子または式（８）で表される基を表す。また、ｌ、ｍ、ｎ、ｏは０〜１の整数を表し、ｐは０もしくは０より大きい整数を表す。）
【００４８】
【化１０】
2015000878.tif 000011
（８）
【００４９】
【化１１】
2015000878.tif 000012
（９）
【００５０】
（式（９）中、Ｒ４６〜Ｒ５３はそれぞれ独立して、水素原子、アルキル基、ハロゲン原子、ヒドロキシ基、シアノ基、ニトロ基、アミノ基、アルキルチオ基、アルキルアミノ基（一置換及び二置換の場合を含む。）アルコキシ基、アルコキシカルボニル基、アシルオキシ基、アシル基、カルボキシ基又はスルホ基を表す。）
【００５１】
前記一般式（２）で表される光重合開始剤と、前記一般式（４）及び／または前記一般式（５）で表される光重合開始剤と前記一般式（６）で表される光重合開始剤と前記一般式（９）で表される光重合開始剤とを併用する場合の、各々の光重合開始剤の組み合わせとしては、前記一般式（２）で表される光重合開始剤と、前記一般式（４）で表される光重合開始剤と、前記一般式（６）で表される光重合開始剤と、前記一般式（９）で表される光重合開始剤の組み合わせであってもよいし、前記一般式（２）で表される光重合開始剤と、前記一般式（５）で表される光重合開始剤と、前記一般式（６）で表される光重合開始剤と、前記一般式（９）で表される光重合開始剤の組み合わせであってもよいし、前記一般式（２）で表される光重合開始剤と、前記一般式（４）で表される光重合開始剤と、前記一般式（５）で表される光重合開始剤と、前記一般式（６）で表される光重合開始剤と、前記一般式（９）で表される光重合開始剤の組み合わせであってもよい。
【００５２】
（一般式（２）で表される光重合開始剤）
前記一般式（２）において、Ｒ７、Ｒ８およびＲ９はそれぞれ独立して水素原子、炭素原子数１〜６のアルキル基、炭素原子数１〜６のアルコキシ基、ハロゲン原子、シアノ基、フェニル基、ニトロ基、−ＳＣＨ３、−Ｏ−ＣＯ−Ｒ１１、−ＣＯ−Ｏ−Ｒ１１または−ＣＯ−Ｒ１１（ここでＲ１１は炭素原子数１〜４のアルキル基を表す。）を表す。
Ｒ７、Ｒ８ およびＲ９ における炭素原子数１〜６のアルキル基とは、具体的には、メチル基、エチル基、プロピル基、ブチル基、ペンチル基、ヘキシル基等があげられる。これらは直鎖状でも分岐していても構わない。
【００５３】
また、Ｒ７、Ｒ８ およびＲ９における炭素原子数１〜６のアルコキシ基とは、具体的には、メトキシ基、エトキシ基、プロポキシ基、ブチロキシ基、ペンチロキシ基、ヘキシロキシ基があげられる。これらは直鎖状でも分岐していても構わない。
また、Ｒ１１における炭素原子数１〜４のアルキル基とは、具体的には、メチル基、エチル基、プロピル基、ブチル基 等があげられる。これらは直鎖状でも分岐していても構わない。
【００５４】
また、Ｒ１０における炭素原子数１〜１０のアルキル基は、具体的には、メチル基、エチル基、プロピル基、ブチル基、ペンチル基、ヘキシル基、ヘプチル基、オクチル基、ノニル基、デシル基、があげられる。これらは直鎖状でも分岐していても構わない。
【００５５】
前記一般式（３）中、Ｒ１２、Ｒ１３、Ｒ１４、Ｒ１５およびＲ１６はそれぞれ独立して水素原子、炭素原子数１〜１２のアルキル基、炭素原子数１〜６のアルコキシ基、ハロゲン原子、シアノ基、フェニル基、ニトロ基、−ＳＣＨ３、−ＳＣＨ３、−Ｏ−ＣＯ−Ｒ１７ 、−ＣＯ−Ｏ−Ｒ１７または−ＣＯ−Ｒ１７（ここでＲ１７は炭素原子数１〜４のアルキル基を表す）を表す。
Ｒ１２、Ｒ１３、Ｒ１４、Ｒ１５およびＲ１６における炭素原子数１〜１２のアルキル基とは、メチル基、エチル基、プロピル基、ブチル基、ペンチル基、ヘキシル基、ヘプチル基、オクチル基、ノニル基、デシル基、ウンデシル基を表す。また、炭素原子数１〜６のアルコキシ基とは、具体的には、前記Ｒ７、Ｒ８ およびＲ９と同様の基があげられる。
また、Ｒ１７における炭素原子数１〜４のアルキル基は、具体的には、メチル基、エチル基、プロピル基、ブチル基を表す。これらは直鎖であっても分岐していても構わない。
【００５６】
前記一般式（２）で表される光重合開始剤は、本発明の活性エネルギー線硬化性組成物の全固形分に対し０．５〜７質量％含有することが好ましく、より好ましくは０．５〜５質量％の範囲である。０．５％質量未満では十分な硬化性能が得られない可能性や硬化塗膜の臭気が増加する可能性があり、一方７質量％を超える量では、光重合開始剤が常温において析出し、インクジェットヘッドの吐出口を閉塞させたり、組成物の反応性が低下したりする可能性がある。
【００５７】
前記一般式（２）で表される光重合開始剤は、具体的には、４−ベンゾイル−４’−メチルジフェニルサルファイドや、１−［４−（４−ベンゾイルフェニルスルファニル）フェニル］−２−メチル−２−（４−メチルフェニルスルホニル）プロパン−１−オン等があげられる。
また前記一般式（２）で表される光重合開始剤の市販品としては、例えば、ＳＨＵＡＮＧ−ＢＡＮＧ ＩＮＤＵＴＲＩＡＬ  ＣＯＲＰＯＲＡＴＩＯＮ社製の「ＳＢ−ＰＩ７０５」や、日本化薬株式会社製の「ＫＡＹＡＣＵＲＥ  ＢＭＳ」、Ｌａｍｂｅｒｔｉ社製の「ＥＳＡＣＵＲＥ１００１Ｍ」等があげられる。
【００５８】
（一般式（４）で表される光重合開始剤）
前記一般式（４）において、Ｒ１８〜Ｒ３０はそれぞれ独立して水素または炭素原子数１〜１２のアルキル基、環状脂肪族炭化水素基、フェニル基、炭素原子数１〜１２のアルコキシ基を表す。
一般式（４）中のＲ１８〜Ｒ３０の炭素原子数１〜１２のアルキル基とは、具体的には、メチル基、エチル基、プロピル基、ブチル基、ペンチル基、ヘキシル基、ヘプチル基、オクチル基、ノニル基、デシル基、ウンデシル基、ドデシル基を表す。これらは、直鎖であっても分岐していても構わない。
一般式（４）中のＲ１８〜Ｒ３０の炭素原子数１〜１２のアルコキシ基とは、具体的には、メトキシ基、エトキシ基、プロポキシ基、ブトキシ基、ペントキシ基、ヘキシロキシ基、ヘプトキシ基、オクトキシ基、ノナノキシ基、デカノキシ基、ウンデカノキシ基、ドデカノキシ基を表す。これらは直鎖であっても分岐していても構わない。
【００５９】
前記一般式（４）で表される光重合開始剤は活性エネルギー線硬化性組成物の全固形分に対し２〜１５質量％含有することが好ましく、より好ましくは２〜１０質量％の範囲である。２％質量未満では塗膜の合成紙に対する密着性を低下させるおそれがあり、一方、１０質量％を超える量では、光重合開始剤が常温において析出し、インクジェットヘッドの吐出口を閉塞させたり、組成物の反応性が低下したりする可能性がある。
【００６０】
前記一般式（４）で表される光重合開始剤は、具体的には、２，４，６−トリメチルベンゾイル−ジフェニル−フォスフィンオキサイドがあげられる。
また前記一般式（４）で表される光重合開始剤の市販品としては例えば、ＢＡＳＦ社の「ルシリンＴＰＯ」等があげられる。
【００６１】
（一般式（５）で表される光重合開始剤）
前記一般式（５）において、Ｒ３１〜Ｒ４１はそれぞれ独立して水素または炭素原子数１〜１２のアルキル基、環状脂肪族炭化水素基、フェニル基、炭素原子数１〜１２のアルコキシ基を表す。
一般式（５）中のＲ３１〜Ｒ４１の炭素原子数１〜１２のアルキル基とは、具体的には、メチル基、エチル基、プロピル基、ブチル基、ペンチル基、ヘキシル基、ヘプチル基、オクチル基、ノニル基、デシル基、ウンデシル基、ドデシル基を表す。これらは、直鎖であっても分岐していても構わない。
一般式（５）中のＲ３１〜Ｒ４１の炭素原子数１〜１２のアルコキシ基とは、具体的には、メトキシ基、エトキシ基、プロポキシ基、ブトキシ基、ペントキシ基、ヘキシロキシ基、ヘプトキシ基、オクトキシ基、ノナノキシ基、デカノキシ基、ウンデカノキシ基、ドデカノキシ基を表す。これらは直鎖であっても分岐していても構わない。
【００６２】
前記一般式（５）で表される光重合開始剤は活性エネルギー線硬化性組成物の全固形分に対し０〜５質量％含有することが好ましく、より好ましくは２〜５質量％の範囲である。２質量％未満ではインク塗膜の合成紙に対する密着性を低下させるおそれがあり、一方５質量％を超える量では、光重合開始剤が常温において析出し、インクジェットヘッドの吐出口を閉塞させたり、組成物の反応性が低下したりする可能性がある。
【００６３】
前記一般式（５）で表される光重合開始剤は、具体的には、ビス（２，４，６−トリメチルベンゾイル）−フェニルフォスフィンオキサイドがあげられる。
また前記一般式（５）で表される光重合開始剤の市販品としては例えば、ＢＡＳＦ社の「イルガキュア８１９」等があげられる。
【００６４】
（一般式（６）で表される光重合開始剤）
前記一般式（６）中、Ｘは水素原子、−ＯＣＨ２ＣＨ２ＯＨまたは一般式（７）で表される基を表す。
【００６５】
前記一般式（７）中、Ｙは−ＣＨ２−、−ＣＨ（ＣＨ３）−、−Ｏ−、−Ｓ−を表し、Ｒ４２、Ｒ４３は水素原子またはメチル基を表し、Ｒ４４〜Ｒ４５は水素原子または式（８）で表される基を表す。また、ｌ、ｍ、ｎ、ｏは０〜１の整数を表し、ｐは０もしくは０より大きい整数を表す。
【００６６】
前記一般式（６）で表される光重合開始剤は活性エネルギー線硬化性組成物の全固形分に対し１〜１０質量％含有することが好ましい。より好ましくは、２〜８質量％の範囲である。１質量％未満ではインク塗膜の合成紙に対する密着性を低下させるおそれがあり、一方１０質量％を超える量では、光重合開始剤が常温において析出し、インクジェットヘッドの吐出口を閉塞させたり、組成物の硬化には寄与せず、硬化塗膜を可塑化させたり、合成紙に対する密着性を悪化させたりする。
【００６７】
前記一般式（６）で表される光重合開始剤は、具体的には、２−ヒドロキシ−２−メチル−１−フェニル−プロパン−１−オン、１−[４−（２−ヒドロキシエトキシ）−フェニル]−２−ヒドロキシ−２−メチル−１−プロパン−１−オン、１，１’−｛メチレンビス（４，１−フェニレン）｝ビス（２−ヒドロキシ−２−メチルプロパン−１−オン）、１，１’−｛オキシビス（４，１−フェニレン）｝ビス（２−ヒドロキシ−２−メチルプロパン−１−オン）、１，１’−｛チオビス（４，１−フェニレン）｝ビス（２−ヒドロキシ−２−メチルプロパン−１−オン）、２−ヒドロキシ−１−[４−｛５−（２−ヒドロキシ−２−メチルプロパノイル）−１，３，３−トリメチル−２，３−ジヒドロ−１Ｈ−インデン−１−イル｝フェニル]−２−メチルプロパン−１−オン等があげられる。
【００６８】
これらの中でも、市販品として入手が比較的容易で好ましいものとしては、２−ヒドロキシ−２−メチル−１−フェニル−プロパン−１−オン、１−[４−（２−ヒドロキシエトキシ）−フェニル]−２−ヒドロキシ−２−メチル−１−プロパン−１−オン、１，１’−｛メチレンビス（４，１−フェニレン）｝ビス（２−ヒドロキシ−２−メチルプロパン−１−オン）、１，１’−｛オキシビス（４，１−フェニレン）｝ビス（２−ヒドロキシ−２−メチルプロパン−１−オン）、２−ヒドロキシ−１−[４−｛５−（２−ヒドロキシ−２−メチルプロパノイル）−１，３，３−トリメチル−２，３−ジヒドロ−１Ｈ−インデン−１−イル｝フェニル]−２−メチルプロパン−１−オンを含む光重合開始剤の混合物があげられ、具体的にはＢＡＳＦ社製のダロキュア１１７３、イルガキュア２９５９、イルガキュア１２７、Ｌａｍｂｅｒｔｉ社製のＥＳＡＣＵＲＥ  ＫＩＰ１６０、ＥＳＡＣＵＲＥＯＮＥ等があげられる。
【００６９】
前記一般式（６）で表される光重合開始剤は、単独で使用してもよいし、本発明の効果を損なわない範囲で、異なった構造のものを組み合わせて使用してもよい。上記市販品の中で、ダロキュア１１７３を単独で使用するか、ダロキュア１１７３及びＥＳＡＣＵＲＥＯＮＥを併用して使用することが好ましい。例えば、ダロキュア１１７３を単独で使用すると、高硬化性が得られ、光重合開始剤の添加による組成物の増粘を非常に小さくすることができるため好ましい。一方、ダロキュア１１７３及びＥＳＡＣＵＲＥＯＮＥを併用すると、インクジェットの吐出性を損なわず、硬化塗膜から発生する臭気を好適に低減させることができるため好ましい。
【００７０】
（一般式（９）で表される光重合開始剤）
前記一般式（９）中、Ｒ４６〜Ｒ５３はそれぞれ独立して、水素原子、アルキル基、ハロゲン原子、ヒドロキシ基、シアノ基、ニトロ基、アミノ基、アルキルチオ基、アルキルアミノ基（一置換及び二置換の場合を含む。）アルコキシ基、アルコキシカルボニル基、アシルオキシ基、アシル基、カルボキシ基又はスルホ基を表す。
【００７１】
前記アルキル基、アルキルチオ基、アルキルアミノ基、アルコキシ基、アルコキシカルボニル基、アシルオキシ基、及び、アシル基におけるアルキル部分の炭素原子数は、１〜２０であることが好ましく、１〜８であることがより好ましく、１〜４であることが更に好ましい。
Ｒ４６〜Ｒ５３は、それぞれ隣接する２つが互いに連結して環を形成していてもよい。これらが環を形成する場合の環構造としては、５又は６員環の脂肪族環、芳香族環などがあげられ、炭素原子以外の元素を含む複素環であってもよく、また、形成された環同士が更に組み合わさって２核環、例えば、縮合環を形成していてもよい。これらの環構造は置換基をさらに有していてもよい。置換基としては、ハロゲン原子、ヒドロキシ基、シアノ基、ニトロ基、アシルオキシ基、アシル基、カルボキシ基及びスルホ基があげられる。形成された環構造が複素環である場合のヘテロ原子の例としては、Ｎ、Ｏ、及びＳをあげることができる。
【００７２】
チオキサントン化合物としては、チオキサントン、２−イソプロピルチオキサントン、４−イソプロピルチオキサントン、２−クロロチオキサントン、２−ドデシルチオキサントン、２，４−ジエチルチオキサントン、２，４−ジメチルチオキサントン、１−メトキシカルボニルチオキサントン、２−エトキシカルボニルチオキサントン、３−（２−メトキシエトキシカルボニル）チオキサントン、４−ブトキシカルボニルチオキサントン、３−ブトキシカルボニル−７−メチルチオキサントン、１−シアノ−３−クロロチオキサントン、１−エトキシカルボニル−３−クロロチオキサントン、１−エトキシカルボニル−３−エトキシチオキサントン、１−エトキシカルボニル−３−アミノチオキサントン、１−エトキシカルボニル−３−フェニルスルフリルチオキサントン、３，４−ジ［２−（２−メトキシエトキシ）エトキシカルボニル］チオキサントン、１−エトキシカルボニル−３−（１−メチル−１−モルホリノエチル）チオキサントン、２−メチル−６−ジメトキシメチルチオキサントン、２−メチル−６−（１，１−ジメトキシベンジル）チオキサントン、２−モルホリノメチルチオキサントン、２−メチル−６−モルホリノメチルチオキサントン、ｎ−アリルチオキサントン−３，４−ジカルボキシミド、ｎ−オクチルチオキサントン−３，４−ジカルボキシイミド、Ｎ−（１，１，３，３−テトラメチルブチル）チオキサントン−３，４−ジカルボキシイミド、１−フェノキシチオキサントン、６−エトキシカルボニル−２−メトキシチオキサントン、６−エトキシカルボニル−２−メチルチオキサントン、チオキサントン−２−ポリエチレングリコールエステル、２−ヒドロキシ−３−（３，４−ジメチル−９−オキソ−９Ｈ−チオキサントン−２−イルオキシ）−Ｎ，Ｎ，Ｎ−トリメチル−１−プロパンアミニウムクロリド等が例示できる。
【００７３】
これらの中でも、比較的入手が容易な、２，４−ジエチルチオキサントン、２−イソプロピルチオキサントン、４−イソプロピルチオキサントンが好ましく、２，４−ジエチルチオキサントンがさらに好ましい。また前記一般式（９）で表される光重合開始剤の市販品としては、例えば、ケンブリッジインターナショナル製のＣｈｅｍｃｕｒｅ−ＪＥＴＸや、ＳＨＵＡＮＧ−ＢＡＮＧ ＩＮＤＵＴＲＩＡＬ  ＣＯＲＰＯＲＡＴＩＯＮ社製のＳＢ−ＰＩ７９９等があげられる。
【００７４】
前記一般式（９）で表される光重合開始剤は、本発明の活性エネルギー線硬化性組成物の全固形分に対し０．５質量％以上１０質量％未満含有することが好ましく、より好ましくは０．５質量％以上５質量％の範囲である。０．５質量％未満では十分な硬化性能が得られない可能性や硬化塗膜の臭気が増加する可能性があり、一方、５質量％を超える量では、硬化塗膜の色相を大きく黄味に変化させるため、画質を著しく悪化させる可能性がある。
【００７５】
（他の光重合開始剤）  
また、一般式（３）〜（９）で表される化合物以外の光重合開始剤としては、ラジカル重合型の光重合開始剤の使用が好ましい。具体的には、ベンゾインイソブチルエーテル、ベンジル、２−ベンジル−２−ジメチルアミノ−１−（４−モルフォリノフェニル）−ブタン−１−オン、等が好適に用いられ、さらにこれら以外の分子開裂型のものとして、１−ヒドロキシシクロヘキシルフェニルケトン、ベンゾインエチルエーテル、ベンジルジメチルケタール、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン等も併用できる。
【００７６】
特に光源としてＬＥＤを使用する場合には、ＬＥＤの発光ピーク波長を加味して光重合開始剤を選択することが好ましい。例えばＵＶ−ＬＥＤを使用する場合に適した光重合開始剤としては、ビス（２，４，６−トリメチルベンゾイル）−フェニルフォスフィンオキサイド、２，４，６−トリメチルベンゾイル−ジフェニル−フォスフィンオキサイド、２−ベンジル−２−ジメチルアミノ−１−（４−モルフォリノフェニル）−ブタン−１−オン、２−（ジメチルアミノ）−２−[（４−メチルフェニル）メチル]−１−（４−モルフォリノフェニル）−ブタン−１−オン）、２，４−ジエチルチオキサントン、２−イソプロピルチオキサントン等が挙げられる。
【００７７】
また上記光重合開始剤に対し、増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４’−ビス（ジエチルアミノ）ベンゾフェノン等の低分子の増感剤や、前記低分子の増感剤を高分子量化させた増感剤等、前述重合性成分と付加反応を起こさないアミン類を併用することもできる。
これらの低分子の増感剤の中で、ｐ−ジメチルアミノ安息香酸エチルは、酸素による反応性低下を好適に抑制し、硬化時に硬化塗膜の黄変を抑制でき、硬化時の塗膜から発生する臭気も低いため、好ましくい。また、ｐ−ジメチルアミノ安息香酸エチルの使用量は、組成物の全量に対し、０〜５質量％使用することが好ましく、より好ましくは、０〜３質量％使用することが好ましい。ｐ−ジメチルアミノ安息香酸エチルの市販品としては、ＳＨＵＡＮＧ−ＢＡＮＧ ＩＮＤＵＴＲＩＡＬ  ＣＯＲＰＯＲＡＴＩＯＮ社製のＳＢ−ＰＩ７０４等を例示することができる。
また、高分子量化させた増感剤の市販品としては、例えば、ｐ−ジメチルアミノ安息香酸エチルユニットを複数持った分子量１０００以上の高分子増感剤のＬＡＭＢＳＯＮ社製 Ｓｐｅｅｄｃｕｒｅ  ７０４０やＲａｈｎ社製ＧＥＮＯＰＯＬ ＡＢ−１等を使用することができる。
これらの光重合開始剤や増感剤は、本発明の効果を損なわない範囲において、適宜使用することが好ましい。
【００７８】
（その他の添加剤  重合禁止剤）
本発明の活性エネルギー線硬化性組成物は、その他、所望する用途に応じて適宜添加剤を加えることができる。例えば保存安定性を高める目的で、ハイドロキノン、メトキノン、ジ−ｔ−ブチルハイドロキノン、ｐ−メトキシフェノール、ブチルヒドロキシトルエン、ニトロソアミン塩、ＨＡＬＳと称される２，２，６，６−テトラメチルピペリジン誘導体等の重合禁止剤または、その他フェノール系、リン系、硫黄系の酸化防止剤をインク中に０．０１〜２質量％の範囲で添加しても良い。
【００７９】
（その他の添加剤  着色剤）
また、本発明の活性エネルギー線硬化性組成物を塗料やインク用途として使用する場合には、着色剤を使用してもよい。使用する着色剤としては染料、顔料のいずれであってもよいが、印刷物の耐久性の点から顔料を使用することが好ましい。またこれらの着色剤を加える場合は、必要に応じて公知慣用の分散剤を使用することが好ましい。
【００８０】
本発明で使用する染料としては、直接染料、酸性染料、食用染料、塩基性染料、反応性染料、分散染料、建染染料、可溶性建染染料、反応分散染料、など通常インクジェット記録に使用される各種染料が挙げられる。
【００８１】
本発明で使用する顔料としては、無機顔料あるいは有機顔料を使用することができる。無機顔料としては、酸化チタンや酸化鉄、あるいはコンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。  
【００８２】
前記顔料の平均粒径は、用途に応じて適宜設計する。例えば本発明の活性エネルギー線硬化性組成物をインクジェット記録用インクに適用する場合は、顔料の平均粒径は１０〜２００ｎｍの範囲にあるものが好ましく、より好ましくは５０〜１５０ｎｍ程度のものである。また前記着色剤の添加量、十分な画像濃度や印刷画像の耐光性を得るため、組成物全量の１〜２０質量％の範囲で含有させることが好ましい。
【００８３】
（その他の添加剤）
その他、本発明の効果を損なわない範囲で、汎用の有機溶剤、界面活性剤、レベリング添加剤、マット剤、皮膜形成性樹脂としてポリエステル系樹脂、ポリウレタン系樹脂、ビニル系樹脂、アクリル系樹脂、ゴム系樹脂、ワックス類を添加することが出来る。 
【００８４】
本発明の活性エネルギー線硬化性組成物は、活性エネルギー線、好ましくは紫外線等の光照射をすることにより硬化反応を行う。紫外線等の光源としては、通常ＵＶ硬化性インクジェットインキに使用する光源、例えばメタルハライドランプ、キセノンランプ、カーボンアーク灯、ケミカルランプ、低圧水銀ランプ、高圧水銀ランプ等であれば問題なく硬化させることができる。例えばＦｕｓｉｏｎ Ｓｙｓｔｅｍ社製のＨランプ、Ｄランプ、Ｖランプ等の市販されているものを用いて行うことができる。また感度がよいことから、ＵＶ−ＬＥＤや、紫外線発光半導体レーザ等の紫外線発光半導体素子により硬化が可能である。
【００８５】
本発明の活性エネルギー線硬化性組成物は、合成紙に対する密着性を好適に向上させる。合成紙とは一般的に、合成樹脂を主原料として製造され、白さや不透明性などの外観と広範な印刷・加工性能といった木材パルプを主原料とした「紙」の持つ種々の性質を付与した記録材料である。樹脂系合成紙を製造法により大別すると、フィルム法合成紙、ファイバー法合成紙、フィルムラミネート法合成紙に分類される。フィルム法合成紙における製造方法をさらに分類すると、内部紙化方式、表面塗工方式、表面処理方式に分類できる。本発明の活性エネルギー線硬化性組成物は、上記の一般的な製造法で製造された合成紙に対する密着性も良好であるが、特に、内部紙化方式のうち、二軸延伸フィルム方式で、フィルム内部に微細空孔（ミクロボイド）を生成させた、ポリプロピレン樹脂製の合成紙に対する密着性が特に良好である。上記の内部紙化方式のうち、二軸延伸フィルム方式で、フィルム内部に微細空孔（ミクロボイド）を生成させた、ポリプロピレン樹脂製の合成紙の市販品としては、例えば、ユポ・コーポレーション製のユポRがあげられるが、これに限定されるわけではない。
【００８６】
本発明の活性エネルギー線硬化性組成物は、（メタ）アクリル酸２−（２−ビニロキシエトキシ）エチルを重合性化合物として使用するので上記合成紙以外のプラスチックへの接着性にも優れる。
例えば食品包装用のプラスチックとしては、ポリエチレンテレフタレート（ＰＥＴ）フィルム、ポリスチレンフィルム、ポリアミドフィルム、ポリアクリロニトリルフィルム、ポリエチレンフィルム（ＬＬＤＰＥ：低密度ポリエチレンフィルム、ＨＤＰＥ：高密度ポリエチレンフィルム）やポリプロピレンフィルム（ＣＰＰ：無延伸ポリプロピレンフィルム、ＯＰＰ：二軸延伸ポリプロピレンフィルム）等のポリオレフィンフィルム、ポリビニルアルコールフィルム、エチレン−ビニルアルコール共重合体フィルム等が挙げられる。これらは延伸処理を施してあってもよい。延伸処理方法としては、押出成膜法等で樹脂を溶融押出してシート状にした後、同時二軸延伸あるいは逐次二軸延伸を行うことが一般的である。また逐次二軸延伸の場合は、はじめに縦延伸処理を行い、次に横延伸を行うことが一般的である。具体的にはロール間の速度差を利用した縦延伸とテンターを用いた横延伸を組み合わせる方法が多く用いられる。
【００８７】
また前記食品包装用のプラスチックを包装材として使用する際は、前記プラスチックの積層体からなる複合フィルムが主に使用される。具体的には例えば、最外層をＰＥＴ、ＯＰＰ、ポリアミドから選ばれた熱可塑性樹脂フィルムを使用し、最内層を無延伸ポリプロピレン（以下ＣＰＰと略す）、低密度ポリエチレンフィルム（以下ＬＬＤＰＥと略す）から選ばれる熱可塑性樹脂フィルムを使用した２層からなる複合フィルム、あるいは、例えばＰＥＴ、ポリアミド、ＯＰＰから選ばれた最外層を形成する熱可塑性樹脂フィルムと、ＯＰＰ、ＰＥＴ、ポリアミドから選ばれた中間層を形成する熱可塑性樹脂フィルム、ＣＰＰ、ＬＬＤＰＥから選ばれた最内層を形成する熱可塑性樹脂フィルムを使用した３層からなる複合フィルム、さらに、例えばＯＰＰ、ＰＥＴ、ポリアミドから選ばれた最外層を形成する熱可塑性樹脂フィルムと、ＰＥＴ、ナイロンから選ばれた第１中間層を形成する熱可塑製フィルムとＰＥＴ、ポリアミドから選ばれた第２中間層を形成する熱可塑製フィルム、ＬＬＤＰＥ、ＣＰＰから選ばれた最内層を形成する熱可塑性樹脂フィルムを使用した４層からなる複合フィルム等が食品包装材として好ましく使用されるが、本発明の活性エネルギー線硬化性組成物は、このような複合化フィルムであっても、透過性が低いので好ましく使用できる。
【００８８】
本発明の活性エネルギー線硬化性組成物の製造は、顔料、高分子分散剤、重合性化合物の混合物をビーズミル等の通常分散機を用いて顔料を分散した後、光重合開始剤、表面張力調整剤を加えて撹拌、溶解することで調整できる。予め、ビーズミル等の通常分散機を用いて高濃度の顔料分散液（ミルベース）を作成後、光重合開始剤を溶解させた重合性化合物、添加剤等を撹拌、混合して調整することもできる。
【００８９】
（用途）
本発明の活性エネルギー線硬化性組成物は、例えば食品包装用のラミネート用接着剤、コーティング塗料、印刷用のグラビアインキやインクジェット記録用インク等として、好ましく使用することができる。
【００９０】
本発明の活性エネルギー線硬化性組成物をインクジェット記録用インクとして適用する場合、その粘度は使用するインクジェット装置にもよるが、前記重合性化合物等配合後の粘度が概ね１〜１００ｍＰａ．ｓとなるように設計することが好ましい。
【００９１】
また、活性エネルギー線硬化型インクジェット記録用インク組成物が着色剤を含有する場合、該着色剤を含有するインク組成物は、各色複数有するものであっても良い。例えば、イエロー、マゼンタ、シアン、ブラックの基本４色に加えて、それぞれの色毎に同系列の濃色や淡色を加える場合、マゼンタに加えて淡色のライトマゼンタ、濃色のレッド、シアンに加えて淡色のライトシアン、濃色のブルー、ブラックに加えて淡色であるグレイ、ライトブラック、濃色であるマットブラックが挙げられる。  
【００９２】
この他に、吐出安定性を損なわない範囲において、必要に応じて界面活性剤、レベリング添加剤、マット剤、膜物性を調整するためのポリエステル系樹脂、ポリウレタン系樹脂、ビニル系樹脂、アクリル系樹脂、ゴム系樹脂、ワックス類を添加することが出来る。 
【００９３】
顔料を使用する場合は、前記活性エネルギー線重合性化合物等に対する分散安定性を高める目的で顔料分散剤を用いることが好ましい。具体的には、味の素ファインテクノ社製のアジスパーＰＢ８２１、ＰＢ８２２、ＰＢ８１７、アビシア社製のソルスパーズ２４０００ＧＲ、３２０００、３３０００、３９０００、楠本化成社製のディスパロンＤＡ−７０３−５０、ＤＡ−７０５、ＤＡ−７２５等が挙げられるが、これらに限定されるものではない。また、顔料分散剤の使用量は、顔料に対して１０〜８０質量％の範囲が好ましく、特に２０〜６０質量％の範囲が好ましい。使用量が１０質量％未満の場合には分散安定性が不十分となる傾向にあり、８０質量％を超える場合にはインクの粘度が高くなる傾向にあり、吐出安定性が低下しやすい傾向にある。
【００９４】
また、被印刷基材に対する接着性の付与等を目的に、本発明の効果を損なわない範囲においてアクリル樹脂、エポキシ樹脂、テルペンフェノール樹脂、ロジンエステル等の非反応性樹脂等を配合することができる。
【００９５】
活性エネルギー線硬化型インクジェット記録用インク組成物の製造は、顔料を含む場合は顔料、及び活性エネルギー線重合性化合物、必要に応じ顔料分散剤、樹脂を加えた混合物をビーズミル等の通常の分散機を用いて顔料を分散した後、光重合開始剤を加え、さらに必要に応じ表面張力調整剤等の添加剤を加えて攪拌、溶解することで調製できる。予め、ビーズミル等の通常の分散機を用いて高濃度の顔料分散液（ミルベース）を作製後、光重合開始剤を溶解した活性エネルギー線重合性化合物、添加剤等を攪拌、混合して調製することもできる。
【００９６】
顔料を分散させるための攪拌・分散装置としては、ビーズミルの他、たとえば超音波ホモジナイザー、高圧ホモジナイザー、ペイントシェーカー、ボールミル、ロールミル、サンドミル、サンドグラインダー、ダイノーミル、ディスパーマット、ＳＣミル、ナノマイザーなど、公知慣用の各種分散機を使用することができる。
【実施例】
【００９７】
以下、実施例により、本発明をさらに詳しく説明するが、本発明は、下記実施例に何ら制限されるものではない。なお、以下実施例中にあるｇ、％は質量換算である。
実施例および比較例のインク組成物を作成するにあたり、使用した素材は、下記に示す通りである。
【００９８】
[顔料]
Ｐｉｇｍｅｎｔ  Ｙ１８０
Ｔｏｎｅｒ  Ｙeｌｌｏｗ  ＨＧ（ピグメントイエロー１８０，クラリアント社製）
Ｐｉｇｍｅｎｔ  Ｒ１２２
ＦＡＳＴＯＧＥＮ  ＳＵＰＰＥＲ  ＭＡＧＥＮＴＡ  ＲＧ（ピグメントレッド１２２，  ＤＩＣ社製）
Ｐｉｇｍｅｎｔ  Ｂ１５：４
ＦＡＳＴＧＥＮＢＬＵＥ ＴＧＲ−Ｇ (ピグメントブルー１５：４, ＤＩＣ（株）製)
処理カーボンブラック
精製水１０００部に、顔料誘導体としてフタロシアニンスルフォン酸４部を添加し撹拌・混合した。この溶液中に三菱化学製カーボンブラック＃９６０を４０部加えて、３０分間撹拌・混合後、ヌッチェでろ別した。ろ別した固形物を１２０℃で２時間乾燥して顔料誘導体処理カーボンブラック顔料を作成した。
[分散剤]
ＳＯＬＳＰＥＲＳＥ３２０００ （高分子分散剤, ルーブリゾール社製）
【００９９】
〔重合性化合物〕
Ｍｉｒａｍｅｒ Ｍ−３００  （トリメチロールプロパントリアクリレート  Ｍｉｗｏｎ社製）
ＶＥＥＡ（アクリル酸２−（２−ビニロキシエトキシ）エチル、（株）日本触媒  製）
Ｍｉｒａｍｅｒ  Ｍ−２２２（ジプロピレングリコールジアクリレート  Ｍｉｗｏｎ製）  
ライトアクリレートＰＯＡ（フェノキシエチルアクリレート、共栄社化学（株）製）
アロニックスＭ４０５（ジペンタエリスリトールペンタ及びヘキサアクリレートの混合物、東亜合成（株）製）
ＳＲ３９９Ｅ  （ジペンタエリスリトールペンタアクリレート、サートマー社製）
アロニックスＭ４０８（ジトリメチロールプロパンテトラアクリレート、東亜合成（株）製）
Ｍｉｒａｍｅｒ  Ｍ−３１３０（エチレンオキサイド３モル変性トリメチロールプロパントリアクリレート、Ｍｉｗｏｎ社製）
ＳＲ４９２（プロピレンオキサイド３モル変性トリメチロールプロパントリアクリレート、サートマー社製）
【０１００】
〔光重合開始剤〕
ルシリンＴＰＯ（２，４，６−トリメチルベンゾイル−ジフェニル−フォスフィンオキサイド、ＢＡＳＦ社  製）
イルガキュア８１９（ビス（２，４，６−トリメチルベンゾイル）−フェニルフォスフィンオキサイド、ＢＡＳＦ社  製）
ダロキュア１１７３
イルガキュア９０７（２-メチル-１-(４-メチルチオフェニル)-2-モルフォリノプロパン-1-オン、ＢＡＳＦ社  製）2-メチル-1-(4-メチルチオフェニル)-2-モルフォリノプロ
イルガキュア３６９（２-ベンジル-２-ジメチルアミノ-１-（４-モルフォリノフェニル）-ブタノン-１、ＢＡＳＦ社  製）
ＥＳＡＣＵＲＥ１００１Ｍ（１−［４−（４−ベンゾイルフェニルスルファニル）フェニル］−２−メチル−２−（４−メチルフェニルスルホニル）プロパン−１−オン、Ｌａｍｂｅｒｔｉ社  製）
ＥＳＡＣＵＲＥＯＮＥ（２−ヒドロキシ−１−[４−｛５−（２−ヒドロキシ−２−メチルプロパノイル）−１，３，３−トリメチル−２，３−ジヒドロ−１Ｈ−インデン−１−イル｝フェニル]−２−メチルプロパン−１−オンを含む光重合開始剤の混合物、Ｌａｍｂｅｒｔｉ社  製（Ｗ.  Ａｒｔｈｕｒ  Ｇｒｅｅｎ著  Ｉｎｄｕｓｔｒｉａｌ  Ｐｈｏｔｏｉｎｉｔｉａｔｏｒｓ  Ａ  Ｔｅｃｈｎｉｃａｌ  Ｇｕｉｄｅ  ＣＲＣ  Ｐｒｅｓｓ編の１８０ページ参照））
Ｃｈｅｍｃｕｒｅ  ＪＥＴＸ（２，４−ジエチルチオキサントン、ＣＨＥＭＢＲＩＧＥ  ＩＮＴＥＲＮＡＴＩＯＮＡＬ製）
ＳＢ−ＰＩ  ７０４（エチル−４−ジメチルアミノベンゾエート、ＳＨＵＡＮＧ−ＢＡＮＧ ＩＮＤＵＴＲＩＡＬ  ＣＯＲＰＯＲＡＴＩＯＮ社製）
【０１０１】
〔重合禁止剤〕
メトキノン（精工化学（株）製）
【０１０２】
〔シリコーンポリエーテルアクリレート〕
ＴＥＧＯ ＲＡＤ２３００（エボニック社製）
【０１０３】
〔高濃度イエロー分散液の調整〕  
Ｔｏｎｅｒ  Ｙeｌｌｏｗ  ＨＧ（ピグメントイエロー１８０，クラリアント社製）１０部、高分子分散剤「ＳＯＬＳＰＥＲＳＥ３２０００」を６部、ジプロピレングリコールジアクリレートの８４部を撹拌機で１時間撹拌混合した後、ビーズミルで４時間処理して高濃度イエロー分散体を作成した。
【０１０４】
〔高濃度マゼンタ分散液の調整〕
ＦＡＳＴＯＧＥＮ  ＳＵＰＰＥＲ  ＭＡＧＥＮＴＡ  ＲＧ（ピグメントレッド１２２，  ＤＩＣ社製）１０部、高分子分散剤「ＳＯＬＳＰＥＲＳＥ３２０００」６部、ジプロピレングリコールジアクリレートの８４部を撹拌機で１時間撹拌混合した後、ビーズミルで４時間処理して高濃度マゼンタ分散体を作成した。
【０１０５】
〔高濃度シアン分散液の調整〕
ＦＡＳＴＧＥＮＢＬＵＥ ＴＧＲ−Ｇ (ピグメントブルー１５：４, ＤＩＣ（株）製)１０部、高分子分散剤「ＳＯＬＳＰＥＲＳＥ３２０００」６部、ジプロピレングリコールジアクリレートの８４部を撹拌機で１時間撹拌混合した後、ビーズミルで４時間処理して高濃度シアン分散体を作成した。
【０１０６】
〔高濃度ブラック分散液の調整〕
上記処理カーボンブラック １０部、高分子分散剤「ＳＯＬＳＰＥＲＳＥ３２０００」６部、ジプロピレングリコールジアクリレートの８４部を撹拌機で１時間撹拌混合した後、ビーズミルで４時間処理して高濃度ブラック分散体を作成した。
【０１０７】
〔実施例および比較例の活性エネルギー線硬化性組成物の調整〕
表１〜表４に記載の重合性化合物に添加剤、光重合開始剤を加え、室温にて１０分撹拌した。なお表中の略語は前述の通りである。撹拌した後の液を６０℃の恒温槽に入れ、２０分間放置して光開始剤を完全に溶解させた。加熱した溶液を恒温槽から取り出し、液が室温になるまで撹拌しながら冷却した。液が室温になった後、上記の各色高濃度分散液を加え、更に１０分間撹拌した。作成した液を１．２μmのメンブレンフィルターでろ過することによって活性エネルギー線硬化性組成物を作成した。
【０１０８】
〔薄膜硬化性評価用塗工物の作成〕
白色ＰＥＴシール（ＰＥＴ５０ Ｋ２４１１、リンテック株式会社製、縦×横：１５ｃｍ×３．５ｃｍ）上にバーコーターＮｏ．３により表１及び表２に記載の組成の活性エネルギー線硬化性組成物を塗工した。次に、ＧＳユアサ製ＵＶ照射装置（４ｋＷ（１６０Ｗ）×１灯  （メタルハライドランプ、ランプ出力８０Ｗ/ｃｍ、コンベアスピード２２ｍ/ｍｉｎ、１パスあたりの積算光量３５ｍJ／ｃｍ２）を使用して、該組成物に紫外線を照射した。照射後、できた硬化物を使用して下記の評価を行った。完全に硬化した硬化物の平均膜厚は３μｍであった。
【０１０９】
〔合成紙密着性評価用塗工物の作成〕
白色合成紙シール（ユポ８０（ＵＶ）、リンテック株式会社製、縦×横：１５ｃｍ×３．５ｃｍ）上にバーコーターＮｏ．７により表１及び表２に記載の組成の活性エネルギー線硬化性組成物を塗工した。次に、ＧＳユアサ製ＵＶ照射装置（４ｋＷ（１６０Ｗ）×１灯  （メタルハライドランプ、ランプ出力８０Ｗ/ｃｍ、コンベアスピード２２ｍ/ｍｉｎ、１パスあたりの積算光量３５ｍJ／ｃｍ２）を使用して、該組成物に紫外線を照射した。照射後、できた硬化物を使用して下記の評価を行った。完全に硬化した硬化物の平均膜厚は８μｍであった。
【０１１０】
〔薄膜硬化性の評価〕
薄膜硬化性は以下のように評価を行った。
５：塗膜に照射した積算光量≦７０ｍJ／ｃｍ２で硬化塗膜表面のタックが完全に消失し、塗膜を指で擦っても塗膜の損傷が見られない。
４：７０ｍJ／ｃｍ２＜塗膜に照射した積算光量≦１４０ｍJ／ｃｍ２で硬化塗膜表面のタックが完全に消失し、塗膜を指で擦っても塗膜の損傷が見られない。
３：１４０ｍJ／ｃｍ２＜塗膜に照射した積算光量≦２１０ｍJ／ｃｍ２で硬化塗膜表面のタックが完全に消失し、塗膜を指で擦っても塗膜の損傷が見られない。
２：２１０ｍJ／ｃｍ２＜塗膜に照射した積算光量≦４９０ｍJ／ｃｍ２で硬化塗膜表面のタックが完全に消失し、塗膜を指で擦っても塗膜の損傷が見られない。
１：塗膜に照射した積算光量＞４９０ｍJ／ｃｍ２で硬化塗膜表面のタックが完全に消失し、塗膜を指で擦っても塗膜の損傷が見られない。
【０１１１】
〔合成紙密着性の評価〕
密着性評価に関しては、ＪＩＳ  Ｋ５６００−５−６に記載の方法により、直角の格子パターン（２５マス）を硬化塗膜上に作成した。切り込みを入れた硬化塗膜上に幅約２５ｍｍの透明付着テープを約７５ｍｍの長さに切り、該テープを塗膜の格子状にカットした部分に貼り、塗膜が透けて見えるようにしっかりと指でテープをこすった。付着して５分以内に６０°に近い角度で、０．５〜１．０秒で確実に引き離した。
次に、塗膜のはがれ具合を以下の基準で５段階評価を行った。
５：基材から剥離した塗膜が０マス
４：基材から剥離した塗膜が０マスより多く５マス以下
３：基材から剥離した塗膜が５マスより多く１０マス以下
２：基材から剥離した塗膜が１０マスより多く１５マス以下
１：基材から剥離した塗膜が１５マスより多く２５マス以下
【０１１２】
〔硬化塗膜の臭気の評価〕
上記で作成した薄膜硬化物及び硬化塗膜をガラス瓶に入れ、密栓をし、６０℃のオーブンで１時間加熱した後、容器を室温で１時間放置した後、蓋をあけた直後に官能試験で５段階評価を行った。数字の大きい方が、臭気の少ないことを示している。
結果を表１〜表４に示す。なお空欄は「未配合」を表す。
【０１１３】
【表１】
2015000878.tif 000013
５◎は他の５よりも特に良好であったことを表す。
【０１１４】
【表２】
2015000878.tif 000014
５◎は他の５よりも特に良好であったことを表す。
【０１１５】
【表３】
2015000878.tif 000015
【０１１６】
【表４】
2015000878.tif 000016
【０１１７】
この結果、実施例１〜８はいずれの評価結果も良好であった。
実施例２は光重合開始剤にα−ヒドロキシアセトフェノン系光重合開始剤を使用しなかった例であり、実施例３は光重合開始剤にチオキサントン系開始剤を使用しなかった例である。実施例２、実施例３は、臭気は全く問題なかったが、合成紙密着性もしくは薄膜硬化性が他の実施例に比べやや下がる結果となった。
また、実施例７はα−ヒドロキシアセトフェノンとしてダロキュア１１７３及びＥＳＡＣＵＲＥＯＮＥを併用した例である。合成紙密着性及び薄膜硬化性は他の実施例と同等であるが、硬化塗膜から発生する臭気が他の実施例に比べ一層少なくなった。
【０１１８】
一方、比較例１〜５は重合性化合物として、トリメチロールプロパントリ（メタ）アクリレートの代わりに、６官能、５官能、４官能アクリレートやポリエーテル変性トリメチロールプロパントリアクリレートを使用した例である。いずれの比較例も薄膜硬化性や硬化塗膜から発生する臭気は実施例の組成の評価結果に近かったが、合成紙密着性が非常に劣っていた。
比較例６はトリメチロールプロパントリ（メタ）アクリレートを組成物の全量に対し１５％以上使用した例であるが、合成紙に対する密着性が、トリメチロールプロパントリ（メタ）アクリレートを組成物の全量に対し１５％未満使用した実施例に比べ、劣っていた。
また比較例７は重合性化合物として（メタ）アクリル酸２−（２−ビニロキシエトキシ）エチルを使用しなかった例であるが、組成物の硬化性が非常に低下し、合成紙密着性、薄膜硬化性、硬化塗膜から発生する臭気のいずれも劣る結果となった。
比較例８は光重合開始剤として、前記一般式（２）で表される化合物と、前記一般式（４）および前記一般式（５）を使用しなかった例であり、比較例９は光重合開始剤として、前記一般式（２）で表される光重合開始剤の代わりに、α−アミノアセトフェノン系開始剤であるイルガキュア３６９を使用した例である。比較例８は、薄膜硬化性が良好であったが、合成紙密着性及び硬化塗膜から発生した臭気が実施例に比べ劣っていた。比較例９は、薄膜硬化性及び硬化塗膜から発生した臭気が実施例に比べ劣っていた。
【０１１９】
以上より、重合性化合物として、前記一般式（１）で表される重合性化合物とトリメチロールプロパントリ（メタ）アクリレートと前記一般式（２）で表される光重合開始剤を組み合わせ、前記一般式（１）で表される重合性化合物が組成物の総質量に対し２０〜５０質量％、トリメチロールプロパントリ（メタ）アクリレートが組成物の総質量に対し１５質量％未満である組成物は、合成紙の密着性、薄膜の硬化性が良好となり、硬化塗膜から発せられる臭気が低臭となった。
【０１２０】
前記一般式（１）で表される重合性化合物は、基材溶解性が高く、合成紙表面を膨潤させ、基材表面の微細空孔に、好適に浸透すると考えられる。また、前記一般式（１）で表される重合性化合物中のエチレンオキサイド残基上の水素原子は、前記一般式（２）で表される光開始剤により引き抜かれ、基材表面の微細空孔と組成物塗膜との間に好適な架橋を形成すると考えられる。一方、トリメチロールプロパントリ（メタ）アクリレートを請求の範囲に設定すると、硬化塗膜の架橋密度が適正な領域になり、硬化時に発生する塗膜の内部応力の増加に起因する密着性の低下が抑制できると考えられる。以上により、基材内部から、塗膜まで、適正な架橋密度の塗膜が形成され、硬化塗膜の内部応力の増加が抑制されたため、合成紙に対する密着性が良好になったものと考えられる。
【０１２１】
一方、前記一般式（２）及び前記一般式（４）〜一般式（９）の光重合開始剤を前記一般式（１）の重合性化合物とトリメチロールプロパントリ（メタ）アクリレートと組み合わせることで、紫外線照射装置から発せられるあらゆる波長の紫外線を吸収でき、発生したラジカルがラジカル重合を急速に開始させると同時に、酸素を好適に補足すると考えられる。以上により、紫外線照射後に残存するモノマーや光開始剤が好適に減少し、硬化塗膜から発せられる臭気が低減したと考えられる。
【０１２２】
以上の結果から、本発明の構成を満たすことで、合成紙に対する密着性及び薄膜硬化性に優れ、塗膜から発生する臭気が非常に低臭である活性エネルギー線硬化性組成物を得られることが確認された。
【産業上の利用可能性】
【０１２３】
本発明の活性エネルギー線硬化性組成物は粘度の低いインクジェットインキ用の組成物として使用できることは勿論、様々な分野、例えば塗装分野においては、木工塗料、各種建材、高光沢印刷物、光沢紙、印画紙、ベースコート、プラスチックハードコート、光ファイバーコーティング等、印刷分野においては、各種プラスチック製品、紙幣等の平版インキ、グラビアインキ、フレキソインキ、スクリーンインキ、インクジェットインキ、接着用途としては、各種ラミネート、接着フィルム、光学記録ディスク等に用いられている。また電子工学分野においては、プリント基板、磁気テープ、磁気ディスク、半導体封止材、液晶セル用接着剤等、光成型としては立体模型の成型等に使用することができる。また酸素の影響を受けにくく硬化性に優れ、プラスチックのような密着性の低い基材に対しても密着性に優れるビニルエーテル基含有(メタ)アクリル酸エステルを使用するので、食品パッケージ用の各種組成物、例えば食品包装用のラミネート用接着剤、コーティング塗料、印刷用のグラビアインキやインクジェット記録用インク等として、好ましく使用することができる。